(57)【要約】【課題】２０００系アルミニウム合金材に適用可能な新規な接合法、ならびに、高強度のアルミニウム合金接合体とその製造方法を提供する。【解決手段】Ｍｇ：０．５ｍａｓｓ％以下に規制されたアルミニウム合金材同士の接合方法において、一方の被接合部材であるアルミニウム合金材の全質量に対する当該アルミニウム合金材内に生成する液相の質量の比が５〜３５％となり、かつ、他方の被接合部材であるアルミニウム合金材の全質量に対する当該アルミニウム合金材内に生成する液相の質量の比が３５％以下となる温度において、フラックスが接合部材間に塗布された状態で非酸化性雰囲気中で接合するアルミニウム合金材の接合方法、これによって接合されたアルミニウム合金材を用いたアルミニウム合金接合体の製造方法、ならびに、これにより製造されたアルミニウム合金接合体。【選択図】図１
2013116474.tif 000002
【特許請求の範囲】
【請求項１】
Ｃｕ：０．７〜１０ｍａｓｓ％を含有し、Ｍｇ：０．５ｍａｓｓ％以下に規制されるアルミニウム合金材を一方の被接合部材とし、Ｍｇ０．５ｍａｓｓ％以下に規制されるアルミニウム合金材を他方の被接合部材として、前記一方の被接合部材と他方の被接合部材とを接合する方法において、前記一方の被接合部材であるアルミニウム合金材の全質量に対する当該アルミニウム合金材内に生成する液相の質量の比が５〜３５％となり、かつ、前記他方の被接合部材であるアルミニウム合金材の全質量に対する当該アルミニウム合金材内に生成する液相の質量の比が３５％以下となる温度において、フラックスが接合部材間に塗布された状態で非酸化性雰囲気中で接合することを特徴とするアルミニウム合金材の接合方法。
【請求項２】
前記フラックスがフッ化物系フラックスである、請求項１に記載のアルミニウム合金材の接合方法。
【請求項３】
Ｃｕ：０．７〜１０ｍａｓｓ％、Ｍｇ：０．２〜２．０ｍａｓｓ％以下を含有するアルミニウム合金材を一方の被接合部材とし、Ｍｇ２．０ｍａｓｓ％以下を含有するアルミニウム合金材を他方の被接合部材として、前記一方の被接合部材と他方の被接合部材とを接合する方法において、前記一方の被接合部材であるアルミニウム合金材の全質量に対する当該アルミニウム合金材内に生成する液相の質量の比が５〜３５％となり、かつ、前記他方の被接合部材であるアルミニウム合金材の全質量に対する当該アルミニウム合金材内に生成する液相の質量の比が３５％以下となる温度において、大気中、真空中又は非酸化性雰囲気中で接合することを特徴とするアルミニウム合金材の接合方法。
【請求項４】
前記一方の被接合部材であるアルミニウム合金材において、アルミニウム合金材の全質量に対する当該アルミニウム合金材内に生成する液相の質量の比が５〜３５％である時間が３０〜３６００秒である、請求項１〜３のいずれか一項に記載のアルミニウム合金材の接合方法。
【請求項５】
前記一方の被接合部材であるアルミニウム合金材が、Ｓｉ：０．０５〜１．０ｍａｓｓ％、Ｆｅ：０．０５〜１．０ｍａｓｓ％、Ｍｎ：０．１〜１．８ｍａｓｓ％、Ｃｒ：０．０１〜０．２ｍａｓｓ％、Ｎｉ：０．０１〜２．３ｍａｓｓ％、Ｔｉ：０．０１〜０．３ｍａｓｓ％、Ｚｒ：０．０１〜０．５ｍａｓｓ％、Ｖ：０．０１〜０．５ｍａｓｓ％、Ｓｎ：０．０１〜１．０ｍａｓｓ％、Ｐｂ：０．０１〜３．０ｍａｓｓ％、Ｂｉ：０．０１〜１．０ｍａｓｓ％及びＢｅ：０．００１〜０．１ｍａｓｓ％から選択される１種又は２種以上を更に含有する、請求項１〜４のいずれか一項に記載のアルミニウム合金材の接合方法。
【請求項６】
請求項１〜５のいずれか一項に記載のアルミニウム合金材の接合方法によって接合されたアルミニウム合金材を、冷却速度５℃／分以上で接合温度から１００℃以下まで冷却する工程と；当該冷却工程後に前記アルミニウム合金材を再加熱して１５０〜４５０℃で３分〜２４時間加熱保持する工程と；を含むことを特徴とするアルミニウム合金接合体の製造方法。
【請求項７】
請求項１〜５のいずれか一項に記載のアルミニウム合金材の接合方法によって接合されたアルミニウム合金材を、冷却速度５℃／分以上で接合温度から１００℃以下まで冷却する工程であって、冷却途中の４８０〜５５０℃において１０分間以上加熱保持することを含む冷却工程と；当該冷却工程後に前記アルミニウム合金材を再加熱して１５０〜４５０℃で３分〜２４時間加熱保持する工程と；を含むことを特徴とするアルミニウム合金接合体の製造方法。
【請求項８】
請求項１〜５のいずれか一項に記載のアルミニウム合金材の接合方法によって接合されたアルミニウム合金材を、接合温度から１００℃以下まで冷却する工程と、当該冷却工程後に前記アルミニウム合金材を再加熱して４８０〜５５０℃で１０分間以上加熱保持する工程と；当該加熱保持工程後に前記アルミニウム合金材を、冷却速度５℃／分以上で加熱保持温度から１００℃以下まで冷却する工程と；当該冷却工程後に前記アルミニウム合金材を再加熱して１５０〜４５０℃で３分〜２４時間加熱保持する工程と；を含むことを特徴とするアルミニウム合金接合体の製造方法。
【請求項９】
請求項６〜８のいずれか一項に記載のアルミニウム合金接合体の製造方法により製造されたアルミニウム合金接合体。
【発明の詳細な説明】
【技術分野】
【０００１】
本発明は、アルミニウム合金材の接合方法、当該接合方法によって接合されるアルミニウム合金材を用いたアルミニウム合金接合体の製造方法、ならびに、当該製造方法によって製造されるアルミニウム合金接合体に関する。
【背景技術】
【０００２】
高強度アルミニウム材である２０００系合金は構造材として用いられているが、一部の合金（２２１９、溶加材は２３１９）を除いて、溶接性が劣り、溶接継手の強度・靭性が低く耐食性も劣る。従って、小物部品のような再熱処理が可能なもの以外は溶接構造材としてほとんど使用されず、通常、リベット構造としたり鍛造や切削加工が用いられる。
【０００３】
溶接が行えない理由は、添加元素の種類とその添加量にある。特に主要元素であるＣｕは強度に寄与する元素であるが、割れ感受性を高める元素でもある。すなわち、高温（熱間）割れに対する材料自体の感受性が高い材種ほど、割れの発生が多くなる。このような割れはアルミニウムと共晶を形成する成分量の増加とともに増大し、所定の成分量でピークを示し、更に成分量が増加すると減少する。このような成分量のピーク値は、合金系によってそれぞれ異なる。添加元素がＣｕの場合には、ピーク値は通常１〜３ｍａｓｓ％である。添加元素がＭｇの場合には、このようなピーク値は通常１〜２ｍａｓｓ％であり、Ｓｉでは通常０．６〜０．８ｍａｓｓ％である。また、添加元素にＭｇとＳｉが含まれる６０００系合金の場合のピーク値は通常、Ｍｇ２Ｓｉが１ｍａｓｓ％以下である。図６に、添加元素がＣｕの場合におけるＣｕ添加量と割れ長さの関係を例示する。
【０００４】
２０２４合金のＣｕ添加量は３．８〜４．４ｍａｓｓ％であり、２０１７合金のＣｕ添加量は３．５〜４．５ｍａｓｓ％である。これらの合金では、上述のピーク値（１〜３ｍａｓｓ％）を超えてＣｕを含有しているが、低融点多元共晶を形成するＭｇやＳｉも含有しているため割れ感受性が高く、溶接性が劣る。
【０００５】
一方、近年注目されている接合方法の一つにＦＳＷ（摩擦攪拌接合法）が挙げられる。ＦＳＷは固相接合方法の一種であり、熱ひずみや変形が少ない接合方法として注目されている（例えば特許文献１）。
【０００６】
図７に、ＦＳＷの原理を簡単に示す。この工法はアルミニウム合金板等の被接合材１、１を鋼材等の硬質の裏当材２に載置して突合せ、その突合せ部分に沿って硬質の回転工具３を高速に回転させながら移動させて接合する方法である。接合部分が溶融しないために発生する熱も少なく、その結果、ひずみが少なく割れの発生も無い接合継手が得られる。溶接に不適な２０００系合金の接合工法としても有用である。しかしながら、ＦＳＷは突合せ接合と一部の重ね接合にのみ適用が可能であり、隅肉形状の接合や曲線部を有する部材の接合には適用が困難である。
【先行技術文献】
【特許文献】
【０００７】
【特許文献１】特許第２７１２８３８号
【発明の概要】
【発明が解決しようとする課題】
【０００８】
上述のような従来技術の問題点に鑑み、本発明は溶接が極めて困難な２０００系アルミニウム合金材に適用でき、被接合部材の形状に制限されず、更に、接合後の金属組織が均一で接合による変形が殆どない接合方法の提供を目的とする。また、接合加熱後の冷却中又は冷却後に固溶元素であるＣｕの溶体化処理と析出処理を行うことにより、接合後の強度を高めたアルミニウム合金接合体の製造方法及び当該製造方法によって得られるアルミニウム合金接合体の提供を目的とする。
【課題を解決するための手段】
【０００９】
本発明者らは鋭意検討の結果、被接合部材である２０００系アルミニウム合金を固相線温度以上に加熱する際に生成する液相を利用する新規な接合法を見出し、本発明に係るアルミニウム合金材の接合方法を完成するに至った。更に、係る接合方法によって得られるアルミニウム合金材の適切な溶体化処理条件及び析出処理条件を見出し、アルミニウム合金接合体の製造方法及びそれによって製造されるアルミニウム合金接合体に係る発明も完成するに至った。
【００１０】
すなわち、本発明は請求項１において、Ｃｕ：０．７〜１０ｍａｓｓ％を含有し、Ｍｇ：０．５ｍａｓｓ％以下に規制されるアルミニウム合金材を一方の被接合部材とし、Ｍｇ０．５ｍａｓｓ％以下に規制されるアルミニウム合金材を他方の被接合部材として、前記一方の被接合部材と他方の被接合部材とを接合する方法において、前記一方の被接合部材であるアルミニウム合金材の全質量に対する当該アルミニウム合金材内に生成する液相の質量の比が５〜３５％となり、かつ、前記他方の被接合部材であるアルミニウム合金材の全質量に対する当該アルミニウム合金材内に生成する液相の質量の比が３５％以下となる温度において、フラックスが接合部材間に塗布された状態で非酸化性雰囲気中で接合することを特徴とするアルミニウム合金材の接合方法とした。
【００１１】
本発明は請求項２では請求項１において、前記フラックスをフッ化物系フラックスとした。
【００１２】
更に本発明は請求項３において、Ｃｕ：０．７〜１０ｍａｓｓ％、Ｍｇ：０．２〜２．０ｍａｓｓ％以下を含有するアルミニウム合金材を一方の被接合部材とし、Ｍｇ２．０ｍａｓｓ％以下を含有するアルミニウム合金材を他方の被接合部材として、前記一方の被接合部材と他方の被接合部材とを接合する方法において、前記一方の被接合部材であるアルミニウム合金材の全質量に対する当該アルミニウム合金材内に生成する液相の質量の比が５〜３５％となり、かつ、前記他方の被接合部材であるアルミニウム合金材の全質量に対する当該アルミニウム合金材内に生成する液相の質量の比が３５％以下となる温度において、大気中、真空中又は非酸化性雰囲気中で接合することを特徴とするアルミニウム合金材の接合方法とした。
【００１３】
本発明は請求項４では請求項１〜３のいずれか一項において、前記一方の被接合部材であるアルミニウム合金材において、アルミニウム合金材の全質量に対する当該アルミニウム合金材内に生成する液相の質量の比が５〜３５％である時間を３０〜３６００秒とした。
【００１４】
本発明は請求項５では請求項１〜４のいずれか一項において、前記一方の被接合部材であるアルミニウム合金材が、Ｓｉ：０．０５〜１．０ｍａｓｓ％、Ｆｅ：０．０５〜１．０ｍａｓｓ％、Ｍｎ：０．１〜１．８ｍａｓｓ％、Ｃｒ：０．０１〜０．２ｍａｓｓ％、Ｎｉ：０．０１〜２．３ｍａｓｓ％、Ｔｉ：０．０１〜０．３ｍａｓｓ％、Ｚｒ：０．０１〜０．５ｍａｓｓ％、Ｖ：０．０１〜０．５ｍａｓｓ％、Ｓｎ：０．０１〜１．０ｍａｓｓ％、Ｐｂ：０．０１〜３．０ｍａｓｓ％、Ｂｉ：０．０１〜１．０ｍａｓｓ％及びＢｅ：０．００１〜０．１ｍａｓｓ％から選択される１種又は２種以上を更に含有するものとした。
【００１５】
本発明は請求項６では、請求項１〜５のいずれか一項に記載のアルミニウム合金材の接合方法によって接合されたアルミニウム合金材を、冷却速度５℃／分以上で接合温度から１００℃以下まで冷却する工程と；当該冷却工程後に前記アルミニウム合金材を再加熱して１５０〜４５０℃で３分〜２４時間加熱保持する工程と；を含むことを特徴とするアルミニウム合金接合体の製造方法とした。
【００１６】
本発明は請求項７では、請求項１〜５のいずれか一項に記載のアルミニウム合金材の接合方法によって接合されたアルミニウム合金材を、冷却速度５℃／分以上で接合温度から１００℃以下まで冷却する工程であって、冷却途中の４８０〜５５０℃において１０分間以上加熱保持することを含む冷却工程と；当該冷却工程後に前記アルミニウム合金材を再加熱して１５０〜４５０℃で３分〜２４時間加熱保持する工程と；を含むことを特徴とするアルミニウム合金接合体の製造方法とした。
【００１７】
本発明は請求項８では、請求項１〜５のいずれか一項に記載のアルミニウム合金材の接合方法によって接合されたアルミニウム合金材を、接合温度から１００℃以下まで冷却する工程と、当該冷却工程後に前記アルミニウム合金材を再加熱して４８０〜５５０℃で１０分間以上加熱保持する工程と；当該加熱保持工程後に前記アルミニウム合金材を、冷却速度５℃／分以上で加熱保持温度から１００℃以下まで冷却する工程と；当該冷却工程後に前記アルミニウム合金材を再加熱して１５０〜４５０℃で３分〜２４時間加熱保持する工程と；を含むことを特徴とするアルミニウム合金接合体の製造方法とした。
【００１８】
本発明は請求項９では、請求項６〜８のいずれか一項に記載のアルミニウム合金接合体の製造方法により製造されたアルミニウム合金接合体とした。
【発明の効果】
【００１９】
本発明に係るアルミニウム合金材の接合方法は、接合する２０００系アルミニウム合金材の内部に生じる僅かな液相を利用して接合を行うものである。本発明の接合方法を用いることにより、溶接が極めて困難である２０００系アルミニウム合金の接合が可能となる。また、ＦＳＷが隅肉形状の接合や曲線部を有する接合が困難であるのに対して、本発明の接合方法では接合部分における形状の制約がなく、被接合部材自体の形状も自由に設計できる。
【００２０】
また、本発明に係る接合方法では、被接合部材自体が溶融するものの大きく流動することがなく、ハンダ材やろう材、溶化材等を用いないため、接合による寸法変化が小さく、殆ど形状変化を生じない。
【００２１】
本発明に係る接合方法と同様に接合による変形が少なく同時多点接合が可能である拡散接合と比べて、本発明に係る接合方法では、加圧が不要であり、接合に要する時間を短縮でき、接合面の清浄化処理のための特殊な工程を必要としない。
【００２２】
本発明に係るアルミニウム合金接合体の製造方法では、上記アルミニウム合金材の接合後の冷却途中又は冷却後において再加熱による熱処理を行うことで、過剰に固溶したＣｕ元素を析出させることができ、接合後のアルミニウム合金接合体の強度を確保することができる。
【００２３】
以上のように、本発明はＣｕ含有アルミニウム合金材の従来にはない接合方法、ならびに、この方法によって得られるアルミニウム合金材を用いた接合体の製造方法とそれによる接合体を提供するものである。
【図面の簡単な説明】
【００２４】
【図１】２元系共晶合金としてＡｌ−Ｃｕ合金の状態図を示す模式図である。
【図２】本発明に係るアルミニウム合金材の接合方法における、液相の生成メカニズムを示す説明図である。
【図３】逆Ｔ字型接合試験片とその接合部の観察面位置を示す正面図である。
【図４】図３で観察した接合部を示す顕微鏡写真である。
【図５】接合率を評価するための逆Ｔ字型接合試験片を示す斜視図である。
【図６】Ｃｕ含有アルミニウム二元合金のＣｕ添加量と割れ長さの関係を例示するグラフである。
【図７】摩擦攪拌接合法の原理を示す斜視図である。
【発明を実施するための形態】
【００２５】
以下に、本発明の詳細な説明を示す。
（１）アルミニウム合金材の接合方法
Ａ．被接合部材の組み合わせ
本発明に係るアルミニウム合金材の接合方法では、Ｃｕを含有する２０００系アルミニウム合金材を一方の被接合部材とし、２０００系アルミニウム合金材又はその他のアルミニウム合金材を他方の被接合部材として接合する。２０００系アルミニウム合金材同士を接合する場合は、合金組成が同一のもの同士でも、合金組成が異なるもの同士でもよい。
【００２６】
接合に用いるアルミニウム合金材がＣｕを含有する同一合金同士であると接合体全体の強度を高めることができ、かつ、両者の間に強度差が生じない。また、強度を高めたい部分にのみＣｕを含有する合金を使用することもでき、目的に合わせて接合することができる。
【００２７】
Ｂ．液相の生成
本発明に係るアルミニウム合金材の接合方法では、一方の被接合部材である２０００系アルミニウム合金材の全質量に対する当該アルミニウム合金材内に生成する液相の質量の比（以下、「液相率」と記す）が５〜３５％となる温度に加熱して接合する必要がある。液相率が５％未満であると、接合に必要な液相が足りず十分な接ができない。液相率が３５％を超えると、生成する液相の量が多過ぎてアルミニウム合金材が形状を維持できなくなり大きな変形をしてしまう。好ましい液相率は５〜３０％であり、より好ましい液相率は１０〜２０％である。また、接合の相手材は接合時に液相を生じてもよいが、接合に必要な液相はＣｕを含有する２０００系合金から得られるため、必ずしも溶融する必要はない。
【００２８】
一方、他方の被接合部材については、液相率３５％以下となる温度で加熱して接合する必要がある。ここで、他方の被接合部材の液相率に下限を設定しないのは、接合温度において一方の被接合部材の液相率が少なくとも５％であれば、他方の被接合部材の液相率が５％未満のように低くても接合が可能だからである。なお、液相率３５％以下には０％も含まれる。
【００２９】
加熱中における実際の液相率を測定することは、極めて困難である。そこで、本発明で規定する液相率は平衡計算によって求めるものとする。具体的には、Ｔｈｅｒｍｏ−Ｃａｌｃによって合金組成と加熱時の最高到達温度から計算される。
【００３０】
液相の生成メカニズムについて説明する。図１に代表的な２元系共晶合金であるＡｌ−Ｃｕ合金の状態図を模式的に示す。Ｃｕ濃度がｃ１である一方のアルミニウム合金材と他方の被接合部材を組合せて加熱すると、共晶温度（固相線温度）Ｔｅを超えた付近の温度Ｔ１で液相の生成が始まる。共晶温度Ｔｅ以下では、図２（ａ）に示すように、結晶粒界で区分されるマトリクス中に晶析出物が分布している。ここで液相の生成が始まると、図２（ｂ）に示すように、晶析出物分布の偏析の多い結晶粒界が溶融して液相となる。次いで、図２（ｃ）に示すように、アルミニウム合金のマトリクス中に分散する主添加元素成分であるＣｕを含む晶析出物粒子や金属間化合物の周辺が球状に溶融して液相となる。更に図２（ｄ）に示すように、マトリクス中に生成したこの球状の液相は、界面エネルギーにより時間の経過や温度上昇と共にマトリクスに再固溶し、固相内拡散によって結晶粒界や表面に移動する。次いで、図１に示すように温度がＴ２に上昇すると、状態図より液相量は増加する。図１に示すように、一方のアルミニウム合金材のＣｕ濃度が最大固溶限濃度より小さいｃ２の場合には、固相線温度Ｔｓ２を超えた付近でｃ１と同様に液相の生成が始まる。図２（ｄ）に示すように、マトリクス中に生成したこの球状の液相は、ｃ１の場合と同様に、界面エネルギーにより時間の経過や温度上昇と共にマトリクスに再固溶し、固相内拡散によって結晶粒界や表面に移動する。温度がＴ３に上昇すると、状態図より液相量は増加する。このように、本発明に係る接合方法は、アルミニウム合金材内部の部分的な溶融により生成される液相を利用するものであり、接合と形状維持の両立を実現できるものである。なお、図１において、θはＣｕ２Ａｌである。
【００３１】
Ｃ．接合における金属組織の挙動
液相が生じた後から接合に至るまでの金属組織の挙動を説明する。図３に示すように、液相を生成するアルミニウム合金材Ａと、これと接合するアルミニウム合金材Ｂとを用いた逆Ｔ字型接合試験片を接合し、図に示す観察面を顕微鏡で観察した。前述のように、接合においてアルミニウム合金材Ａの表面に生成するごく僅かな液相は、フラックス等の作用により酸化皮膜が破壊された相手のアルミニウム合金材Ｂとの隙間を埋める。次に、両合金材の接合界面付近にある液相がアルミニウム合金材Ｂ内へと移動していき、それに伴い接合界面に接しているアルミニウム合金材Ａの固相α相の結晶粒がアルミニウム合金材Ｂ内に向かって成長していく。一方、アルミニウム合金材Ｂの結晶粒もアルミニウム合金材Ａ側へと成長していく。
【００３２】
アルミニウム合金材Ｂが液相を生成しない合金の場合には、図４（ａ）に示すように、接合界面付近のアルミニウム合金材Ｂ中にアルミニウム合金材Ａの組織が入り込んだような組織となって接合される。従って、接合界面にはアルミニウム合金材Ａとアルミニウム合金材Ｂ以外の金属組織が生じない。また、アルミニウム合金材Ｂも液相を生成する合金の場合には、図４（ｂ）に示すように、両合金材は完全に一体化した組織となり接合界面が判別できない。
【００３３】
一方、アルミニウム合金材Ａとしてろう材をクラッドしたブレージングシートを用い、アルミニウム合金材Ｂとして液相を生成しない合金を用いた場合には、図４（ｃ）に示すように、接合部にフィレットが形成され共晶組織が見られる。このように、図４（ｃ）では、図４（ａ）、（ｂ）において形成される接合組織とは異なるものとなる。ろう付法では接合部を液相ろうが埋めてフィレットを形成するため、接合部は周囲と異なる共晶組織が形成されるのである。また、溶接法においても接合部が局部的に溶融するため、他の部位とは異なる金属組織となる。それに対して、本発明に係る接合方法では、接合部の金属組織が両被接合部材のものだけで構成され、或いは、両被接合部材が一体化したもので構成される点で、ろう付や溶接による接合組織と相違する。
【００３４】
このような接合挙動のため、接合工程後において接合部位近傍の形状変化がほとんど発生しない。すなわち、溶接法のビードや、ろう付法でのフィレットのような接合後の形状変化が、本発明に係る接合方法では殆ど発生しない。それにも拘わらず、溶接法やろう付法と同じく金属結合による接合を可能とする。例えば、ブレージングシート（ろう材クラッド率が片面５％）を用いてドロンカップタイプの積層型熱交換器を組み立てた場合、ろう付け加熱後には溶融したろう材が接合部に集中するため、積層した熱交換器の高さが５〜１０％減少する。従って、製品設計においてはその減少分を考慮する必要がある。本発明の接合においては接合後における寸法変化が５％以下であるため、高精度の製品設計が可能となる。
【００３５】
Ｄ．酸化皮膜の破壊
アルミニウム合金材の表層には酸化皮膜が形成されており、これによって接合が阻害される。従って、接合においては酸化皮膜を破壊する必要がある。本発明に係る接合では、酸化被膜を破壊するために以下のＤ−１又はＤ−２に示すいずれかの方法が採用される。
【００３６】
Ｄ−１．フラックスによる酸化皮膜の破壊
この方法では、酸化皮膜を破壊する為に少なくとも接合部にフラックスを塗布する。フラックスはアルミニウム合金のろう付で用いるＫＡｌＦ４やＣｓＡｌＦ４などのフッ化物系フラックス又はＫＣｌやＮａＣｌなどの塩化物系フラックスが用いられ、フッ化物系フラックスが好ましい。これらフラックスは、本発明の接合において液相が溶融する前に又は接合温度に至る前に溶融し、酸化皮膜と反応して酸化皮膜を破壊する。
【００３７】
更にこの方法では、酸化皮膜の形成を抑制するために、窒素ガスやアルゴンガスなどの非酸化性雰囲気中で接合する。特にフッ化物系のフラックスを用いる場合は、酸素濃度を２５０ｐｐｍ以下に抑え、露点を−２５℃以下に抑えた非酸化性ガス雰囲気中で接合するのが好ましい。また、窒素と酸素の混合雰囲気とする場合は、酸素濃度を２５０ｐｐｍ以下とし、露点を−２５℃以下とするのが好ましい。
【００３８】
また、フッ化物系のフラックスを用いる場合、一方及び他方の被接合部材のアルミニウム合金材においてアルミニウム合金中にＭｇが０．５ｍａｓｓ％（以下、単に「％」と記す）を超えて含有されると、フラックスとＭｇが反応してフラックスの酸化皮膜破壊作用が損なわれる。従って、請求項１に規定するように、両被接合部材のいずれもがＭｇ含有量が０．５％以下に規制されるアルミニウム合金からなるものとする。なお、Ｍｇ含有量が０．５％以下に規制される条件を満たせば、一方の被接合部材のアルミニウム合金についてはＣｕ含有量以外の他の元素種類や含有量には制限はなく、他方の被接合部材のアルミニウム合金については他の元素種類や含有量には制限はない。また、両被接合部材のＭｇ含有量が０％であってもよい。
【００３９】
Ｄ−２．Ｍｇのゲッター作用による酸化皮膜の破壊
アルミニウム合金材にＭｇが所定量添加されている場合は、接合部にフラックスを塗布しなくても、酸化被膜が破壊されて接合が可能になる。この場合、真空フラックスレスろう付と同様に、アルミニウム合金が溶融し液相が表層に出てくるときに、アルミニウム合金中より蒸発するＭｇのゲッター作用によって酸化皮膜が破壊される。
【００４０】
Ｍｇのゲッター作用により酸化皮膜を破壊する場合、酸化皮膜の形成を抑制するために、真空中、窒素ガスやアルゴンガスなどの非酸化性雰囲気中、或いは、大気中で接合する。非酸化性雰囲気中や大気中での接合の場合は、露点を−０℃以下に抑えることが好ましく、さらに好ましくは露点を−２５℃以下に抑えることが好ましい。なお、非酸化性雰囲気中での接合においても、酸素濃度を２５０ｐｐｍ以下に抑えるのが好ましい。
【００４１】
Ｍｇのゲッター作用により酸化皮膜を破壊する為には、請求項２に規定するように、一方の被接合部材であるアルミニウム合金材が、０．２〜２．０％のＭｇを含有するアルミニウム合金からなるものとする。０．２％未満では、十分なゲッター作用が得られず良好な接合が達成されない。一方、２．０％を超えると、表面でＭｇが雰囲気中の酸素と反応して酸化物ＭｇＯが多く生成され接合が阻害される。他方の被接合部材であるアルミニウム合金材においては、アルミニウム合金中のＭｇ含有量が０．２％以上に限定されないが、ＭｇＯが多く生成されると接合が阻害されるので、Ｍｇ含有量は２．０％以下とした。また、一方の被接合部材において、Ｍｇ含有量が０．２〜２．０％の条件が満たされれば、Ｃｕ含有量以外の他の元素種類や含有量には制限はない。他方の被接合部材のアルミニウム合金については、Ｍｇ含有量は２．０％以下が満たされれば他の元素種類や含有量には制限はない。また、他方の被接合部材のＭｇ含有量が０％であってもよい。
【００４２】
Ｅ．液相形成に必要な時間の下限
本発明の接合において、接合部で酸化皮膜が破壊された後、両被接合部材の間に液相が充填され接合がなされる。この液相は、一方の被接合部材であるアルミニウム合金材中において生成する。液相が接合部に十分に充填される為には、液相率が５〜３５％である時間が３０秒以上であるのが好ましい。より好ましくは、液相率５〜３５％の時間が６０秒以上であると更に十分な充填が行われ確実な接合がなされる。なお、本接合では、液相は接合部の極近傍においてしか移動しないので、この充填に必要な時間は接合部の大きさには依存しない。なお、他方の被接合部材であるアルミニウム合金材中においても液相が生成してもよく、ここでの液相率が５〜３５％である時間も３０秒以上であるのが好ましく、より好ましくは６０秒以上である。
【００４３】
Ｆ．形状維持に必要な接合時間の上限
本発明において、液相を生じる一方の被接合部材であるアルミニウム合金材における液相率が５〜３５％である時間は、３６００秒以内であるのが好ましい。３６００秒を超えると、液相率が３５％以下であっても被接合部材が大きく変形するおそれがある。より好ましくは、液相率が５〜３５％である時間が１８００秒以内とすると形状変化を確実に抑制できる。なお、他方の被接合部材であるアルミニウム合金材中においても液相が生成する場合も、ここでの固相線温度以上である時間は３６００秒以内であるのが好ましく、より好ましくは１８００秒以内である。
【００４４】
Ｇ．アルミニウム合金材における添加元素の含有量
一方の被接合部材であるアルミニウム合金材の主添加元素はＣｕであり、Ａｌ−Ｃｕ合金が用いられる。
【００４５】
Ｃｕ：０．７〜１０％
一方の被接合部材であるアルミニウム合金材のＣｕ含有量が０．７％未満の場合は、充分な液相の染み出しが無く、接合が不完全となる場合がある。後に詳細に説明するが、接合後の熱処理により、析出物を生成させて接合体の高強度化を図ることができる。Ｃｕの含有量が０．７％未満では析出熱処理による硬化が得られない。一方、Ｃｕの含有量が１０％を超えると、アルミニウム合金中のＡｌ−Ｃｕ系化合物の量が多くなって液相の生成量が多くなるため、加熱中の材料強度が極端に低下し、構造体の形状維持が困難となる。したがって、本発明におけるアルミニウム合金中のＣｕの含有量は０．７〜１０％とする。なお、染み出す液相の量は板厚が厚く、加熱温度が高いほど多くなるが、加熱時に必要とする液相の量は構造体の形状に依存するので、必要に応じてＣｕの含有量や接合条件（温度、時間等）を調整することが望ましい。
【００４６】
また、一方の被接合部材であるアルミニウム合金材は、Ｓｉ：０．０５〜１．０％、Ｆｅ：０．０５〜１．０％、Ｍｎ：０．１〜１．８％、Ｃｒ０．０１〜０．２％、Ｎｉ０．０１〜２．３％、Ｔｉ０．０１〜０．３％、Ｚｒ０．０１〜０．５％から選択される１種又は２種以上を選択的添加元素として更に含有し、残部がＡｌ及び不可避的不純物からなるアルミニウム合金からなるものが好適に用いられる。
【００４７】
（２）アルミニウム合金接合体の製造方法
上述のような接合方法によって接合したアルミニウム合金材を用いて、アルミニウム合金接合体を製造する。
【００４８】
Ｈ．第１の実施態様
接合したアルミニウム合金材を、まず冷却する。接合温度から１００℃以下まで冷却するが、その際の冷却速度は５℃／分以上とする。このような冷却工程後のアルミニウム合金材を、再加熱により１５０〜４５０℃で３分〜２４時間加熱保持される工程にかける。
【００４９】
接合温度からの冷却速度を５℃／分以上としたのは、接合時の熱処理によってアルミニウムマトリックス中に固溶したＣｕやＭｇの再析出を防止するためである。冷却速度が５℃／分未満では冷却過程で析出が起こってしまう。冷却速度は速ければ速いほど望ましいため上限は特に限定されるものではないが、冷却装置や生産性の観点から３００℃／分以下とするのが好ましい。
【００５０】
冷却後に再加熱して１５０〜４５０℃で３分〜２４時間保持するのは、アルミニウムマトリックス中に固溶したＣｕを金属間化合物として析出させるためである。この析出処理により、接合体の強度を大幅に上昇させることができる。加熱保持温度が１５０℃未満では金属間化合物の析出・成長速度が遅く、強度上昇に寄与するほど析出が十分に進行しない。一方、４５０℃を超えると過飽和固溶度が低いために十分な析出が起こらない。加熱保持温度は、１８０〜４００℃とするのが好ましい。加熱保持時間については、３分未満では、金属間化合物が十分に析出・成長しない。２４時間を超えると過時効状態となり、強度上昇が見込めないばかりか生産性も劣る。
【００５１】
Ｉ．第２の実施態様
接合したアルミニウム合金材の強度を更に増加させる方法として、第２の実施態様を採用してもよい。この実施態様では、接合温度からの冷却速度を５℃／分以上として接合アルミニウム合金材を冷却工程にかけ、冷却途中の４８０〜５５０℃において１０分以上加熱保持し、再び冷却速度を５℃／分として１００℃以下までの冷却工程にかける。その後、再加熱により１５０〜４５０℃で３分〜２４時間加熱保持する工程にかける。
【００５２】
冷却途中の４８０〜５５０℃で１０分以上保持するのは、接合時に溶融が起こることで粒界や化合物周辺で発生している元素濃縮を解消するためである。Ｃｕを含有するアルミニウム合金において、接合時に液相が生じる際に液相が生じている部分は粒界や化合物周辺であり、その部位にはＣｕなどの添加元素が濃縮する。冷却途中の４８０〜５５０℃で１０分以上保持することで粒界や化合物周辺の元素濃縮が低減され、マトリックス中の固溶元素が増加する。その結果、後の析出熱処理で強度に寄与する析出物の発生を増大させることができる。このように、冷却途中の加熱保持が加わることで、析出量がより増加し強度が上昇する。
【００５３】
ここで、途中冷却における加熱保持温度が４８０℃未満では溶体化効果が十分に得られず、５５０℃を超えると元素の濃縮した部分が再溶融する可能性がある。また、途中冷却における加熱保持時間が１０分未満では、溶体化効果が十分に得られない。なお、途中冷却における加熱保持時間が長い程、元素濃縮の解消効果が発揮されるが、結晶粒が粗大化による強度の低下や、生産性の観点から１５０分以下とするのが好ましい。
【００５４】
なお、接合温度から途中冷却までの冷却速度、途中冷却後から１００℃以下までの冷却速度を５℃／分以上としたのは、第１の実施態様と同じ理由である。更に、１００℃以下までの冷却後において、再加熱により１５０〜４５０℃で３分〜２４時間加熱保持する理由もまた、第１の実施態様と同じ理由である。
【００５５】
Ｊ．第３の実施態様
接合したアルミニウム合金材の強度を更に増加させる他の方法として、第３の実施態様を採用してもよい。この実施態様では、まず、接合したアルミニウム合金材を、接合温度から１００℃以下までの冷却工程にかける。次に、再加熱して４８０〜５５０℃で１０分以上の加熱保持工程にかける。その後、この加熱保持温度から１００℃以下まで５℃／分以上の冷却速度で冷却工程にかける。更に、再加熱して１５０〜４５０℃で３分〜２４時間加熱保持する工程にかけるものである。
【００５６】
設備上、連続での熱処理が難しい場合はそれぞれの熱処理を不連続で行ってもよい。この方法の場合、再加熱により溶体化熱処理を行うため、接合加熱温度からの冷却速度は遅くて構わない。
【００５７】
なお、過熱保持温度から１００℃以下までの冷却速度を５℃／分以上としたのは、第１の実施態様と同じ理由である。更に、１００℃以下までの冷却後において、再加熱により１５０〜４５０℃で３分〜２４時間加熱保持する理由もまた、第１の実施態様と同じ理由である。
【００５８】
Ｉ．接合方法
本発明の接合方法においては、通常、被接合部材は炉中で加熱される。炉の形状に特に制限はなく、例えば１室構造のバッチ炉、自動車用熱交換器の製造などに用いられる連続炉などを用いることができる。
【００５９】
アルミニウム材の表層には酸化皮膜が形成されており、これによって接合が阻害される。従って、接合においては酸化皮膜を破壊する必要がある。本発明に係る接合方法では、酸化被膜を破壊するために接合部にフラックスを塗布する場合には、窒素などの非酸化性ガスの雰囲気中で接合する。なお、アルミニウム合金材にＭｇが添加されている場合は、接合部にフラックスを塗布せず、真空あるいは非酸化性雰囲気の炉を用いることにより表面の酸化被膜をＭｇのゲッター作用により除去する。
【実施例】
【００６０】
以下にこの発明の実施例を比較例とともに記す。なお以下の実施例は、この発明の効果を説明するためのものであり、実施例記載のプロセス及び条件がこの発明の技術的範囲を制限するものではない。
【００６１】
（実施例１〜２及び比較例１〜５）
まず、本発明の接合方法と従来の接合方法である溶接およびＦＳＷを用い、Ｃｕを含有する２０００系合金の接合を行った。接合に用いたアルミニウム合金材の成分（合金１、２）を表１に示す。接合は図５に示すような下板に上板を立てた形状の試験片を用いた。形状１は下板に上板を１枚立てた形状とし、形状２は下板に上板を３枚立てた形状とした。上板の厚みは形状１、２とも２ｍｍであり、下板の厚みは形状１では５ｍｍ、形状２では２ｍｍのものを用いた。なお、各実施例及び各比較例において、上板と下板は表１に示す同じ合金同士を組み合わせた。上板の接合端面はフライス加工により平滑にしたものを用いた。
【００６２】
【表１】
2013116474.tif 000003
【００６３】
本発明の接合は、上記の試験片を窒素雰囲気中で６１０℃まで昇温し、その温度に２分間保持した後に、室温で自然冷却した。窒素雰囲気は、酸素濃度１００ｐｐｍ以下で露点−４５℃以下に管理した。昇温速度は、５２０℃以上において１０℃／分とした。実施例１では、接合面にフッ化カリウム系（ＫＡｌＦ４）のフラックスを塗布した。実施例２では、フラックスを用いなかった。また、平衡液相率（計算値）、ならびに、液相率が５〜３５％の時間（接合の加熱保持時間であり、後述の表４〜８において同じ）も表１に示した。
【００６４】
溶接による接合は、比較例１、２では、溶加材を用いない共付けの交流ティグ溶接（ダイヘン社製ティグ溶接機、インバータエレコン５００Ｐ）により、片側１ランＴ字すみ肉溶接を行った。溶接時の前処理として一般的な酸化皮膜の除去と脱脂を行った。溶接条件は電極棒にトリア入りタングステンφ２．４ｍｍ、シールドガスにアルゴン１００％、流量８Ｌ／分、溶接電流８０Ａ、アーク電圧１７ｖ、溶接速度３００ｍｍ／分であった。
【００６５】
溶接による接合の比較例３、４では、溶加材としてＡ２３１９ＢＹ（φ２．４ｍｍ）を用いた交流ティグ溶接（ダイヘン社製ティグ溶接機  インバータエレコン５００Ｐ）により、片側１ランのＴ字すみ肉溶接を行った。溶接時の前処理として一般的な酸化皮膜の除去と脱脂を行った。溶接条件は電極棒にトリアタングステンφ３．２ｍｍ、シールドガスにアルゴン１００％、流量９Ｌ／分、溶接電流９５Ａ、アーク電圧１７ｖ、溶接速度２５０ｍｍ／分であった。比較例５では、ＦＳＷ（ＭＴＳ社製のＩ−ＳＴＩＲ  ＰＤＳ）を用いて接合を行った。
【００６６】
接合の結果を表２に示す。結果は、接合により接合部に割れが発生しなかった場合を○（合格）、発生した場合を×（不合格）とした。
【００６７】
【表２】
2013116474.tif 000004
【００６８】
実施例１及び２では、接合加熱時に接合材から液相がしみ出すことにより、割れが発生しない良好な接合がなされた。
比較例１及び２ではいずれも、溶接時にビード部に割れが発生した。
比較例３、４ではいずれも、溶接後にビード部近傍の母材で割れが発生した。
比較例５では、被接合部材の形状によりＦＳＷを適用することができなかった。
【００６９】
（実施例３〜４７及び比較例６〜１２）
次に、本発明の接合方法を各種アルミニウム合金に適用した例を示す。
表３に接合に用いたアルミニウム合金の組成を示す。接合は図５の形状２に示す下板に上板を３枚立てた形状の試験片を用いた。上板、下板には表３に示す接合材をそれぞれ組み合わせた。上板及び下板の厚みは、いずれも２ｍｍのものを用いた。なお、実施例３〜３２、４２〜４４、４７及び比較例１１、１２においては、上板と下板は表３に示す同じ合金同士を組み合わせた。他の実施例及び比較例においては、上板と下板は表３に示す異なる合金同士を組み合わせた。上板の接合端面はフライス加工により平滑にしたものを組み合わせた。
【００７０】
【表３】
2013116474.tif 000005
【００７１】
接合は上記の試料を、窒素雰囲気中で表４、５に示す温度まで昇温し、液相率が５〜３５％となる時間を表４、５に示す時間保持し、室温で自然冷却した。窒素雰囲気は、酸素濃度１００ｐｐｍ以下で露点−４５℃以下に管理した。窒素と酸素の混合雰囲気では酸素濃度を１０％とし、露点を−１０℃とした。昇温速度は、５２０℃以上において、１０℃／分とした。フラックスを用いた例では、接合面にフッ化カリウム系のフラックス（ＫＡｌＦ４：表では「Ｋ」）又はフッ化セシウム系のフラックス（ＣｓＡｌＦ４：表では「Ｃｓ」）を塗布した。また、平衡液相率（計算値）、ならびに、液相率が５〜３５％の時間も表４、５に示した。
【００７２】
【表４】
2013116474.tif 000006
【００７３】
【表５】
2013116474.tif 000007
【００７４】
接合状態については、断面組織を観察して、接合されていた面積率を測定した。接合長さが８０％以上を○（合格）、４０以上８０％未満を△（合格）、４０％未満を×（不合格）とした。
【００７５】
形状変化は上板が全て倒れなかったものを○（合格）、一つも倒れはしないものの形状の変化が認められるものを△（合格）、一つでも倒れて隣の板に接合してしまったものを×（不合格）とした。
【００７６】
接合状態及び形状変化の評価結果を、表４、５に示す。
【００７７】
実施例３〜４７は、２０００系合金の接合材自身から液相がしみ出すことにより、接合状態及び形状変化が合格となり良好な接合がなされた。
【００７８】
比較例６では、被接合部材１のＣｕ添加量が少な過ぎたため、接合時の液相の生成量が少なく接合状態が不合格であった。
比較例７では、被接合部材１のＣｕ添加量が多過ぎたため、接合時の液相の生成量が多過ぎて形状変化が不合格であった。
比較例８では、被接合部材１のＭｇ添加量が多過ぎたため、接合時に被接合部材１の表面に厚い酸化膜が形成された。その結果、液相生成量は十分であったが接合状態が不合格であった。
比較例９では、被接合部材１のＭｇ添加量が少な過ぎたため、Ｍｇによる酸化膜の破壊が十分ではなく接合状態が不合格であった。
比較例１０では、被接合部材１のＭｇ添加量が多過ぎたため、接合時に被接合部材１の表面に厚い酸化膜が形成された。その結果、液相生成量は十分であったが接合状態が不合格であった。
比較例１１では、接合温度が低かったため接合時の液相の生成量が少な過ぎ、接合状態が不合格であった。
比較例１２では、接合温度が高かったため接合時の液相の生成量が多過ぎ、形状変化が不合格であった。
【００７９】
（実施例４８〜６２及び比較例１３〜１９）
次に、本発明の接合方法により接合したアルミニウム材を用いた第１の実施態様に係るアルミニウム合金接合体に適用した例を示す。
【００８０】
接合は図５の形状２に示す下板に上板を３枚立てた形状の試験片を用いた。上板及び下板には表１に示す合金１又は合金２を用い、上板と下板は同じ合金同士を組み合わせた。上板及び下板の厚みは、いずれも２ｍｍのものを用いた。上板の接合端面はフライス加工により平滑にしたものを組み合わせた。合金１では接合面にフッ化カリウム系のフラックスを塗布し、合金２はフラックスを塗布しなかった。
【００８１】
接合は上記の試料を、窒素雰囲気中で表６に示す温度まで昇温し、液相率が５〜３５％となる時間を表６に示す時間保持して接合した。昇温速度は、５２０℃以上において、１０℃／分とした。窒素雰囲気は、酸素濃度１００ｐｐｍ以下で露点−４５℃以下に管理した。接合後に、表６に示す条件で１００℃まで冷却した。次いで、冷却したアルミニウム合金材を、再加熱して表６に示す条件で熱処理した。
【００８２】
【表６】
2013116474.tif 000008
【００８３】
実施例３〜４７と同様に接合状態及び形状変化を評価した。更に、接合後の上板の強度を、試験片とは別に測定した。この上板は、試験片に用いたものと同じ形状を有し、試験片と同じ条件で加熱したものである。強度の測定方法は、長手方向の端部を固定し、引張試験機により破断強度を測定した。それぞれの合金において、同一液相率での再加熱しなかった水準（比較例１３、１４、並びに、比較例１５、１６）と比較して強度が上昇した場合を○（合格）、強度が上昇しなかった場合を×（不合格）とした。
【００８４】
実施例４８〜６２では、実施例３〜４７と同様に接合状態及び形状変化が合格で良好な接合がなされ（表６には示していない）、上板の接合後の強度が大きく合格であった。
これに対して、比較例１３、１４、１５、１６では、接合加熱後に１００℃に冷却後に再加熱を施さなかったため上板の接合後の強度が小さく不合格であった。また、比較例１８は接合加熱後から１００℃までの冷却速度が小さかったため、上板の接合後の強度が小さく不合格であった。比較例１７では、再加熱時間が短過ぎたため上板の接合後の強度が小さく不合格であった。比較例１９では再加熱温度が低過ぎたため上板の接合後の強度が小さく不合格であった。
【００８５】
（実施例６３〜７９及び比較例２０〜２４）
次に、本発明の接合方法により接合したアルミニウム材を用いた第２の実施態様に係るアルミニウム合金接合体に適用した例を示す。
【００８６】
この実施態様では、冷却速度５℃／分以上での接合温度から１００℃までの冷却工程の途中において加熱保持段階を設けた以外は、第１実施態様と同様にしてアルミニウム合金材を接合し、これを用いた接合体を製造した。更に、第１実施態様と同様にして、接合状態及び形状変化を評価し、ならびに、接合後の上板の強度を評価した。それぞれの合金において、再加熱しなかった水準（表６の比較例１３、１４、並びに、比較例１５、１６）の強度から５％以上強度が上昇した場合を○（合格）、５％以上強度が上昇しなかった場合を×（不合格）とした。結果を表７に示す。
【００８７】
【表７】
2013116474.tif 000009
【００８８】
実施例６３〜７９では、実施例３〜４７と同様に接合状態及び形状変化が合格で良好な接合がなされ（表７には示していない）、上板の接合後の強度が大きく合格であった。
これに対して、比較例１３、１４では、接合加熱後に１００℃に冷却後に再加熱を施さなかったため上板の接合後の強度が小さく不合格であった。また、比較例２１は冷却途中での加熱保持温度が低過ぎたため、上板の接合後の強度が小さく不合格であった。比較例２２は接合加熱後から１００℃までの冷却速度が小さかったため、上板の接合後の強度が小さく不合格であった。比較例２３は冷却途中での加熱保持からの１００℃までの冷却速度が小さかったため、上板の接合後の強度が小さく不合格であった。比較例２０では、再加熱時間が短過ぎたため上板の接合後の強度が小さく不合格であった。比較例２４では再加熱温度が低過ぎたため上板の接合後の強度が小さく不合格であった。
【００８９】
（実施例８０〜９４及び比較例２５〜２９）
次に、本発明の接合方法により接合したアルミニウム材を用いた第３の実施態様に係るアルミニウム合金接合体に適用した例を示す。
【００９０】
この実施態様では、冷却速度５℃／分以上での接合温度から１００℃までの冷却工程に代えて、接合温度から１００℃まで冷却する工程と、この冷却工程後にアルミニウム合金材を再加熱して４８０〜５５０℃で１０分間以上加熱保持する工程と、冷却速度５℃／分以上で加熱保持温度から１００℃まで冷却する工程とを設けた以外は、第１実施態様と同様にしてアルミニウム合金材を接合し、これを用いた接合体を製造した。更に、第１実施態様と同様にして、接合状態及び形状変化を評価し、ならびに、接合後の上板の強度を評価した。それぞれの合金において強度が再加熱しなかった水準（表６の比較例１３、１４、並びに、比較例１５、１６）の強度から５％以上強度が上昇した場合を○（合格）、５％以上強度が上昇しなかった場合を×（不合格）とした。結果を表８に示す。
【００９１】
【表８】
2013116474.tif 000010
【００９２】
実施例８０〜９４では、実施例３〜４７と同様に接合状態及び形状変化が合格で良好な接合がなされ（表８には示していない）、上板の接合後の強度が大きく合格であった。
これに対して、表６の比較例１３、１４では、接合加熱後に１００℃に冷却後に再加熱を施さなかったため上板の接合後の強度が小さく不合格であった。また、比較例２７では最初の再加熱における加熱保持温度が低過ぎ、かつ、保持時間が短過ぎたため、上板の接合後の強度が小さく不合格であった。比較例２８では最初の再加熱から１００℃までの冷却速度が小さかったため、上板の接合後の強度が小さく不合格であった。比較例２９では二度目の再加熱温度が低過ぎたため、上板の接合後の強度が小さく不合格であった。比較例２５では二度目の再加熱時間が短過ぎたため、比較例２６では接合加熱後から１００℃までの冷却速度が小さ過ぎたため上板の接合後の強度が小さく不合格であった。
【産業上の利用可能性】
【００９３】
本発明に係る接合方法により、２０００系アルミニウム合金部材を被接合部材として、その形状に制限されず、接合後の金属組織が均一で接合による変形が殆どないアルミニウム合金材を接合できる。更に、この接合方法によって製造されるアルミニウム合金材を用いて、接合加熱後の冷却中又は冷却後にＣｕの溶体化処理と析出処理を行うことにより、接合後の強度を高めたアルミニウム合金接合体が得られる。
【符号の説明】
【００９４】
１、１・・被接合材
２・・裏当材
３・・回転工具
ｃ・・Ｃｕ濃度
ｃ１・・Ｃｕ濃度
ｃ２・・Ｃｕ濃度
Ｔ・・温度
Ｔ１・・Ｔｅを超えた温度
Ｔ２・・Ｔ１より更に高い温度
Ｔ３・・Ｔｓ２を超えた温度
Ｔｅ・・固相線温度
Ｔｓ２・・固相線温度
θ・・Ｃｕ２Ａｌ
【図１】
2013116474.tif 000011
【図２】
2013116474.tif 000012
【図３】
2013116474.tif 000013
【図４】
2013116474.tif 000014
【図５】
2013116474.tif 000015
【図６】
2013116474.tif 000016
【図７】
2013116474.tif 000017